СТЕКЛОВОЛОКОННЫЙ МАТ, СПОСОБ И ЛАМИНАТ

1. Волоконный мат, материя или продукт из холста, имеющие высокую стойкость к щелочным веществам, имеющим pH, по меньшей мере, 7,5, предпочтительно, по меньшей мере, 8, и особенно к насыщенному водному раствору гидроксида кальция, причем упомянутый продукт включает волокна и/или одну или более прядей волокон, причем большинство массы волокон в мате является стекловолокнами, и/или одной или более прядей стекловолокон, волокнами, скрепленными вместе в местах, где волокна и/или одна или более прядей волокон пересекаются друг с другом на примерно от 10 до примерно 35 вес.%, исходя из сухого веса продукта, в сухом состоянии, связующего, содержащего от 1 до примерно 60 вес.% мочевиноформальдегидного связующего и от примерно 45 до 99 вес.% меламинформальдегидного связующего, доводя суммарное процентное содержание до 100 и исходя из веса связующего в упомянутом продукте, скрепляют волокна в упомянутом продукте, причем упомянутый продукт имеет превосходную стойкость к щелочам при pH, по меньшей мере, 7,5, предпочтительно, по меньшей мере, 8,0 и стойкость к насыщенному водному раствору гидроксида кальция.
2. Продукт по п.1, в котором меламинформальдегидное связующее присутствует в связующей смеси в количестве в интервале от примерно 50 до примерно 99 вес.%, предпочтительно от примерно 55 до примерно 99 вес.%, более предпочтительно от примерно 60 до примерно 97,5 вес.%, наиболее предпочтительно от примерно 65 до примерно 95 вес.%, в особенности от примерно 70 до примерно 92,5 вес.%.
3. Продукт по п.1 или 2, в котором смесь содержит больше мочевиноформальдегидного связующего, чем меламинформальдегидного связующего, предпочтительно соотношение UF к MF изменяется от, по меньшей мере, 1,05 до 1 (UF к MF, весовое соотношение), более предпочтительно от, по меньшей мере, 1,1 до 1, наиболее предпочтительно от, по меньшей мере, 1,25 до 1.
4. Применение волоконного мата, материи или продукта из холста, имеющих высокую стойкость к щелочным веществам, имеющим pH, по меньшей мере, 7,5, предпочтительно, по меньшей мере, 8, и особенно к насыщенному водному раствору гидроксида кальция, причем упомянутый продукт включает волокна и/или одну или более прядей волокон, причем большинство массы волокон в мате является стекловолокнами, и/или одной или более прядями стекловолокон, волокна скреплены вместе в местах, где волокна и/или одна или более прядей волокон пересекаются друг с другом на примерно от 10 до примерно 35 вес.%, исходя из сухого веса продукта, в сухом состоянии, связующего, содержащего меламинформальдегид в количествах от примерно 60 до примерно 100 вес.%, и мочевинный меламинформальдегид присутствует в количествах от примерно 60 до примерно 0 вес.%, доводя общее процентное содержание до 100% и исходя из количества связующего в сухих матах или тканях, и в котором непокрытая поверхность мата и/или полотна находится в контакте со слоем минерального вяжущего, имеющего pH, по меньшей мере, 7,5, более типично, по меньшей мере, примерно 8, и наиболее типично, по меньшей мере, примерно 8,5 после отвердевания минерального вяжущего.
5. Применение по п.4, где меламинформальдегидное связующее присутствует в связующей смеси в количестве в интервале от примерно 50 до примерно 99 вес.%, предпочтительно от примерно 55 до примерно 99 вес.%, более предпочтительно от примерно 60 до примерно 97,5 вес.%, наиболее предпочтительно от примерно 65 до примерно 95 вес.%, в особенности от примерно 70 до 92,5 вес.%.
6. Применение по п.4, где связующая смесь содержит больше мочевиноформальдегидного связующего, чем меламинформальдегидного связующего, предпочтительно соотношение UF к MF изменяется от, по меньшей мере, 1,05 до 1 (UF к MF, весовое соотношение), более предпочтительно от, по меньшей мере, 1,1 до 1, наиболее предпочтительно от, по меньшей мере, 1,25 до 1.
7. Ламинат, содержащий минеральное вяжущее, имеющее pH, по меньшей мере, 7,5, предпочтительно, по меньшей мере, примерно 8, и тканый или нетканый волоконный мат, материю или продукт из холста в скрепляющем контакте с упомянутым минеральным вяжущим слоем, причем упомянутый продукт включает волокна и/или одну или более прядей волокон, причем большинство массы волокон в мате и материи является стекловолокнами и/или одной или более прядями стекловолокон, причем волокна связаны в местах, где волокна и/или одна или более прядей пересекаются друг с другом с от примерно 10 до примерно 35 вес.%, исходя из сухого веса упомянутого продукта, связующего, содержащего меламинформальдегид в количествах от примерно 60 до примерно 100 вес.%, и мочевинный меламинформальдегид присутствует в количествах от примерно 60 до примерно 0 вес.%, доводя общее процентное содержание до 100% и исходя из количества связующего в сухих матах или полотнах, и в котором непокрытая поверхность мата и/или полотна находится в контакте со слоем минерального вяжущего, имеющего pH, по меньшей мере, 7,5, более типично, по меньшей мере, примерно 8, и наиболее типично, по меньшей мере, примерно 8,5 после отвердевания минерального вяжущего.
8. Ламинат по п.7, в котором меламинформальдегидное связующее присутствует в связующей смеси в количестве в интервале от примерно 50 до 99 вес.%, предпочтительно от примерно 55 до 99 вес.%, более предпочтительно от примерно 60 до 97,5 вес.%, наиболее предпочтительно от примерно 65 до 95 вес.%, в особенности от примерно 70 до примерно 92,5 вес.%.
9. Ламинат по п.7, в котором связующая смесь содержит больше мочевиноформальдегидного связующего, чем меламинформальдегидного связующего, предпочтительно соотношение UF к MF изменяется от, по меньшей мере, 1,05 до 1 (UF к MF, весовое соотношение), более предпочтительно от, по меньшей мере, 1,1 до 1, наиболее предпочтительно от, по меньшей мере, 1,25 до 1.
10. Ламинат по п.7, в котором минеральное вяжущее имеет pH, по меньшей мере, 8,5, предпочтительно, по меньшей мере, 9, наиболее предпочтительно, по меньшей мере, 10.
11. Ламинат по п.7, в котором меламинформальдегидное связующее присутствует в связующей смеси в количестве в диапазоне от примерно 60 до примерно 97,5 вес.%, и pH составляет, по меньшей мере, примерно 8,5, предпочтительно в количестве в интервале от примерно 65 до примерно 95 вес.%, и pH составляет, по меньшей мере, примерно 9, более предпочтительно в количестве в интервале от примерно 70 до примерно 92,5 вес.%, и pH составляет, по меньшей мере, примерно 9,5.
12. Ламинат по п.7, в котором упомянутый продукт имеет покрытие, содержащее наполнитель и связующее на одной стороне, предпочтительно покрытие находится на открытой (незащищенной) поверхности.
13. Способ изготовления тканых или нетканых матов, материи или продукта из полотна включает размещение волокон для образования волоконной сети, скрепление и/или покрытие волокон водным связующим и высушивание связанной волоконной сетки, чтобы образовать упомянутый продукт, причем волокна включают рубленое и/или непрерывное волокно, причем большинство массы волокон составляют стекловолокна, причем связующее включает смесь, содержащую мочевиноформальдегид и меламинформальдегид с присутствующим в связующем мочевиноформальдегидом в количестве в интервале от примерно 1 до примерно 60 вес.%, и меламинформальдегидное связующее присутствует в смеси в количестве в интервале от примерно 45 до примерно 99 вес.%, доводя процентное содержание до 100 и исходя из веса отвердевшего связующего в сухом продукте.
14. Способ по п.12, в котором наносимое количество связующего соответствует от примерно 10 до примерно 35% вес., исходя из сухого веса продукта.
15. Способ изготовления ламината, содержащего слой щелочного вещества, имеющего pH примерно 7,5 или выше, предпочтительно 8 или выше, включающий прикрепление упомянутого слоя к одному или более волоконных продуктов, включающих один или более тканый или из нетканый мат, и/или материю, и/или полотно, включающее рубленое и/или непрерывные волокна, причем большинство веса волокон составляют стекловолокна и/или пряди стекловолокна, причем волокна скрепляют с сухим связующим, причем связующее включает меламинформальдегид в количествах от примерно 60 до примерно 100 вес.% и мочевинный меламинформальдегид, присутствующий в количествах от примерно 60 до примерно 0 вес.%, доводя общее процентное содержание до 100% и исходя из количества связующего в сухих матах или полотнах, и в котором непокрытая поверхность мата и/или полотна находится в контакте со слоем минерального вяжущего, имеющего pH, по меньшей мере, примерно 7,5, предпочтительно, по меньшей мере, 8 после отвердевания минерального вяжущего.
16. Способ по п.15, в котором меламинформальдегидное связующее присутствует в связующей смеси в количестве в интервале от примерно 50 до примерно 99 вес.%, предпочтительно от примерно 55 до примерно 99 вес.%, более предпочтительно от примерно 60 до примерно 97,5 вес.%, наиболее предпочтительно от примерно 65 до примерно 95 вес.%, в особенности от примерно 70 до примерно 92,5 вес.%.
17. Способ по п.15, в котором связующая смесь содержит больше мочевиноформальдегидного связующего, чем меламинформальдегидного связующего, предпочтительно соотношение UF к MF изменяется от, по меньшей мере, 1,05 до 1 (UF к MF, весовое соотношение), более предпочтительно от, по меньшей мере, 1,1 до 1, наиболее предпочтительно от, по меньшей мере, 1,25 до 1.